ПОКРОВНЫЕ СРЕДСТВА С ВЫСОКОЙ СТОЙКОСТЬЮ К ЦАРАПАНЬЮ И УСТОЙЧИВОСТЬЮ К АТМОСФЕРНЫМ ВОЗДЕЙСТВИЯМ

1. Покровное средство, содержащее
() по меньшей мере одно содержащее гидроксильные группы соединение (А),
() по меньшей мере одно соединение (В) со свободными и/или блокированными изоцианатными группами,
() по меньшей мере один катализатор (D) для сшивания силановых групп,
причем
(i) один или несколько компонентов покровного средства содержат гидролизируемые силановые группы и
(ii) покровное средство может быть окончательно отверждено до покрытия, которое имеет статистически распределенные области сетки Si-O-Si,
отличающееся тем, что полученное из покровного средства конечно отвержденное покрытие имеет индекс последующего сшивания (PCI) менее 2, причем
индекс последующего сшивания (PCI) определен как коэффициент из модуля памяти Е' (200) конечно отвержденного покрытия, измеренный при 200°С, к минимуму модуля памяти Е' (мин) конечно отвержденного покрытия, измеренный при температуре выше измеренной температуры перехода в стеклообразное состояние Tg,
модули памяти Е' (200) и Е' (мин), а также температура перехода в стеклообразное состояние Tg измерены на свободных пленках с толщиной слоя в 40 мкм +/-10 мкм при помощи динамического механического термоанализа (ДМТА) при скорости нагревания в 2 К в минуту и частоте в 1 Гц и ДМТА измерения на свободных пленках с толщиной слоя в 40 мкм +/-10 мкм, которые 20 мин отверждают при температуре объекта в 140°С и после отверждения выдерживают 8 дней при 25°С, прежде чем проводят ДМТА измерения.
2. Покровное средство по п.1, отличающееся тем, что полученное из покровного средства конечно отвержденное покрытие имеет индекс последующего сшивания (PCI) менее 1,8, предпочтительно менее 1,7 и совершенно особенно предпочтительно менее 1,5.
3. Покровное средство по п.1, отличающееся тем, что катализатор (D) является фосфорсодержащим и предпочтительно фосфорсодержащим и азотсодержащим.
4. Покровное средство по п.1, отличающееся тем, катализатор (D) выбран из группы замещенных сложных моноэфиров фосфорной кислоты и сложных диэфиров фосфорной кислоты, преимущественно из группы, состоящей из ациклических сложных диэфиров фосфорной кислоты и циклических сложных диэфиров фосфорной кислоты, или соответствующих аминблокированных эфиров фосфорной кислоты.
5. Покровное средство по п.4, отличающееся тем, что катализатор (D) блокирован третичным амином.
6. Покровное средство по п.4, отличающееся тем, что катализатор (D) выбран из группы аминблокированных этилгексиловых частичных эфиров фосфорной кислоты и аминблокированных фениловых частичных эфиров фосфорной кислоты, в особенности аминблокированных бис(этилгексил)овых эфиров фосфорной кислоты.
8
8
7. Покровное средство по п.1, отличающееся тем, что полученное из покровного средства окончательно отвержденное покрытие имеет модуль памяти Е'(200), измеренный при 200°С, менее чем 4·10 Па, предпочтительно менее 3·10 Па.
8. Покровное средство по п.1, отличающееся тем, что один или несколько компонентов покровного средства, по меньшей мере, частично имеют одну или несколько одинаковых или различных структурных единиц формулы (I)
где G - идентичные или различные гидролизируемые группы, в особенности
G - алкоксигруппа (O R'),
Х - органический остаток, в особенности линейный и/или разветвленный алкиленовый или циклоалкиленовый остаток с от 1 до 20 атомами углерода, совершенно особенно предпочтительно Х - алкиленовый остаток с 1 до 4 атомами углерода,
R” - алкил, циклоалкил, арил или аралкил, причем углеродная цепь может быть прервана посредством несмежных групп кислорода, серы или NRa, где Ra - алкил, циклоалкил, арил или аралкил, предпочтительно
R” - алкильный остаток, в особенности с 1 до 6 С-атомами, х=0 до 2, предпочтительно 0 до 1, особенно предпочтительно х=0.
9. Покровное средство по п.1, отличающееся тем, что один или несколько компонентов покровного средства имеют между 2,5 и 97,5 мол.% в пересчете на совокупность структурных единиц (II) и (III) по меньшей мере одной структурной единицы формулы (II)
причем R' - водород, алкил или циклоалкил, причем углеродная цепь может быть прервана посредством несмежных групп кислорода, серы или NRa, где Ra - алкил, циклоалкил, арил или аралкил, предпочтительно R' - этил и/или метил Х,Х' - линейный и/или разветвленный алкилен или циклоалкиленовый остаток с от 1 до 20 атомами углерода, предпочтительно X, X' - алкиленовый остаток с 1 до 4 атомами углерода, R'' - алкил, циклоалкил, арил или аралкил, причем углеродная цепь может быть прервана посредством несмежных групп кислорода, серы или NRa, где Ra - алкил, циклоалкил, арил или аралкил, предпочтительно R'' - алкильный остаток, в особенности с 1 до 6 С-атомами, n=0 до 2, m=0 до 2, m+n=2, а также х, у=0 до 2,
и
между 2,5 и 97,5 мол.% в пересчете на совокупность структурных единиц (II) и (III) по меньшей мере одной структурной единицы формулы (III)
,
причем Z=-NH-, -NR-. -O-,
где R - алкил, циклоалкил, арил или аралкил, причем углеродная цепь может быть прервана посредством несмежных групп кислорода, серы или NRa, где Ra - алкил, циклоалкил, арил или аралкил, х=0 до 2, и
X, R', R'' имеют значение, приведенное в формуле (II).
10. Покровное средство по п.9, отличающееся тем, что один или несколько компонентов покровного средства имеют между 5 и 95 мол.%, в особенности между 10 и 90 мол.%, особенно предпочтительно между 20 и 80 мол.% и совершенно особенно между 30 и 70 мол.%, каждый раз в пересчете на совокупность структурных единиц (II) и (III), по меньшей мере одной структурной единицы формулы (II) и между 5 и 95 мол.%, в особенности между 10 и 90 мол.%, особенно предпочтительно между 20 и 80 мол.% и совершенно особенно между 30 и 70 мол.%, каждый раз в пересчете на совокупность структурных единиц (II) и (III), по меньшей мере одной структурной единицы формулы (III).
11. Покровное средство по п.9, отличающееся тем, что структурные элементы (II) и (III) имеются в процентном содержании от 2,5 до 97,5 мол.%, предпочтительно от 5 до 95 мол.%, особенно предпочтительно между 10 и 90 мол.%, каждый раз в пересчете на сумму крайне необходимых для сшивания в покровном средстве функциональных групп, образованных из частей гидроксильных и изоцианатных групп, а также частей структурных элементов (II) и (III).
12. Покровное средство по п.8, отличающееся тем, что полиизоцианат (В) имеет структурные единицы (I), соответственно (II), соответственно (III).
13. Покровное средство по п.12, отличающееся тем, что в полиизоцианате (В) между 2,5 и 90 мол.%, изоцианатных групп в полиизоцианатном основном веществе подвергаются взаимодействию до получения структурных единиц (II) и между 2,5 и 90 мол.%, изоцианатных групп в полиизоцианатном основном веществе подвергаются взаимодействию до получения структурных единиц (III) и/или общая доля подвергшихся взаимодействию изоцианатных групп до получения структурных единиц (II) и/или (III) в полиизоцианатном основном веществе находится между 5 и 95 мол.%.
14. Покровное средство по п.12, отличающееся тем, что полиизоцианатное основное вещество выбрано из группы 1,6-гексаметилендиизоцианата, изофорондиизоцианата и 4,4'-метилендициклогексилдиизоцианата, биуретовых димеров указанных выше полиизоцианатов и/или изоциануратововых тримеров указанных выше полиизоцианатов.
15. Покровное средство по п.1, отличающееся тем, что полиол (А) содержит по меньшей мере один поли(мет)акрилатполиол.
16. Многоступенчатый способ нанесения покрытий, отличающийся тем, что при необходимости на предварительно покрытый субстрат наносят пигментный слой базисного лака и после этого слой из покровного средства по одному из пп.1-15.
17. Многоступенчатый способ нанесения покрытий, отличающийся тем, что при необходимости на предварительно покрытый субстрат наносят пигментный слой базисного лака и после нанесения пигментного слоя базисного лака нанесенный основной лак сначала высушивают при температурах от комнатной температуры до 80°С и наносят покровное средство по одному из пп.1-14 и отверждают при температурах от 30 до 200°С в течение промежутка времени от 1 мин до 10 ч.
18. Применение покровного средства по одному из пп.1-15 в качестве прозрачного лака соответственно применение способа по п.16 или 17 для промышленного серийного лакирования автомобилей и для авторемонтного лакирования.